Brevet FR2659342A1 — publié le 19910913

I - DISPERSION AQUEUSE A BASE D'HUILES SILICONES RETICULANT, PAR ELIMINATION DE L'EAU EN UN ELASTOMERE RESISTANT A LA FLAMME La présente invention concerne une dispersion aqueuse à base de silicone pouvant réticuler en un élastomère résistant à la flamme, par élimination de l'eau. Les dispersions aqueuses à base de silicone, pouvant réticuler en un élastomère par élimination de l'eau et comportant: une émulsion (A) du type huile-dans-eau d'un a,w-(dihydroxy)polydior- ganosiloxane, stabilisée par un tensio-actif anionique et/ou non-ionique, un agent de réticulation, une charge minérale non siliceuse, un composé catalytique de durcissement, sont connues. L'émulsion de base comporte l'huile silicone à extrémités silanols qui est généralement polymérisée en émulsion en suivant l'enseignement des brevets US-A-2 891 920, US-A-3 294 725 et US-A-3 360 491, c'est-à-dire en utilisant un tensio-actif anionique jouant également, de préférence, le rôle de catalyseur de polymérisation. Dans ce type de dispersion aqueuse, la littérature enseigne la possibilité d'utiliser une grande diversité d'agents de réticulation parmi lesquels on peut citer: une microémulsion de résine silsesquioxane (US-A-3 355 406), un siliconate (EP-A-266 729 et EP-A-332 544 et demande EP 89/4203785 déposée le 9 octobre 1989 au nom de la Demanderesse, une résine silicone réactive de faible masse moléculaire présentant des groupes alcoxy ou acyloxy (US-A-4 554 187), une résine silicone de haute masse moléculaire insoluble dans le toluène (EP-A-304 719), un polyalcoxysilane, un polysilicate, un polyacyloxysilane ou un polycétiminoxysilane (US-A-3 294 725, US-A-4 584 341, US-A-4 618 642, US-A-4 608 412), un polyamino (ou amido)silane (demande FR-A-89/01 654 déposée le 3 février 1989 au nom de la Demanderesse), un polyalcénoxysilane (demande FR-A-88/13 618 déposée le Il octobre 1988 au nom de la Demanderesse), une résine silicone hydroxylée présentant par molécule au moins deux motifs siloxy choisis parmi ceux de formules: R 3 Si OO,5 (M), R 2 Si O (D), R Si Og,5 (T) et Si O 2 (Q) (demande française FR-A-88/11 609 déposée le 31 août 1988 au nom de la Demanderesse). Ces dispersions aqueuses sont généralement catalysées par un composé catalytique de durcissement qui est, de préférence, un sel d'étain, et qui peut être également l'association d'un sel d'étain et d'acide borique (FR-A-2 621 921). Ces dispersions aqueuses sont stables au stockage pendant au moins un an, quand elles sont conditionnées en un seul emballage, en particulier dans une cartouche Elles sont extrudables et présentent alors un caractère coulant ou non coulant. On connaît déjà dans la technique antérieur (US-A-4 433 069) des compositions élastomères silicones pâteuses conditionnées en deux emballages, réticulant éventuellement sous la forme d'une mousse en présence de platine et présentant une résistance à la flamme élevée. Ces compositions élastomères qui ne sont pas conditionnées sous forme de dispersions aqueuses sont efficaces, mais présentent l'inconvénient d'être chères et malaisées à mettre en oeuvre. EP-A-230 831 propose un agent anti-flamme autre que le platine, pour le même type de compositions Selon ce brevet on ajoute au moins 3,5 parties en volume d'un agent antiflamme formé d'un mélange de borax décahydraté, d'alumine hydratée et de silice, à une partie en volume de la composition élastomère silicone, la quantité minimum de silice étant d'au moins deux parties en volume. FR-A-2 632 866 enseigne l'addition, dans un élastomère silicone d'un mélange de Ti O 2 traité, de borax et de vermiculite. On a déjà proposé des agents anti-flamme dans des dispersions aqueuses d'huiles silicones pouvant réticuler en élastomère par élimination d'eau: FR-A-2 621 921 enseigne l'utilisation d'alumine hydratée. 3 - EP-A-332 544 enseigne l'utilisation conjointe d'alumine hydratée et de vermiculite expansée ou non expansée. EP-A-212 827 enseigne l'utilisation conjointe de vermiculite expansée et de fibres choisies parmi les fibres céramiques et les fibres aramides. L'inconvénient majeur des élastomères brûlés, objets de ces trois derniers brevets, consiste dans le fait que l'élastomère brûlé ne présente plus de propriétés mécaniques car il est devenu un solide friable sans aucune cohésion. Le but principal de la présente invention est de proposer une dispersion aqueuse à base d'huiles silicones réticulant, par élimination de l'eau, en un élastomère résistant à la flamme, l'élastomère brûlé étant un solide présentant une grande cohésion et des propriétés mécaniques. Un autre but de la présente invention est de proposer une dispersion aqueuse du type ci-dessus, qui puisse être non coulante sans toutefois comporter des charges siliceuses de synthèse constituées par les silices de pyrogénation et les silices de précipitation On a en effet constaté que de telles charges d'une part, peuvent avoir un effet néfaste sur la stabilité au stockage des dispersions aqueuses et, d'autre part peuvent conduire à des élastomères présentant un module d'Young trop élevé. Un autre but de la présente invention est de proposer une dispersion du type ci-dessus présentant éventuellement après réticulation, à la fois les propriétés suivantes: une stabilité au stockage pendant au moins six mois, de préférence au moins un an, une adhérence satisfaisante sur les supports les plus divers, pierre, béton, mortier, métaux, acier, aluminium, fibrociment, émaux, céramiques, etc une viscosité convenable leur conférant une extrudabilité de la cartouche d'emballage et un caractère filmogène convenable, une résistance à l'abrasion, en particulier à l'abrasion humide, à l'humidité atmosphérique, aux rayonnements actiniques (lumière visible, U V) convenable, un retrait raisonnable après réticulation et évaporation de l'eau, une bonne perméabilité aux gaz et à la vapeur d'eau, 4 - des propriétés mécaniques satisfaisantes, en particulier pour le module élastique et la résistance à la déchirure, un caractère hydrofuge satisfaisant. Ces buts, et d'autres sont atteints par la présente invention qui concerne en effet une dispersion aqueuse à base de silicone réticulant en un élastomère résistant à la flamme, par élimination de l'eau dans les conditions ambiantes, caractérisée en ce qu'elle comporte en poids: (A): 100 parties en poids d'une émulsion, du type huile-dans-l'eau d'un a,o(dihydroxy)polydiorganosiloxane, stabilisée par au moins un agent tensioactif choisi parmi les agents tensio-actifs anioniques et non-ioniques et leurs mélanges, (B): une quantité efficace d'au moins un agent de réticulation, (C 1): 5 à 100 parties en poids, de préférence 20 à 80, d'une charge minérale non siliceuse, (C 2): 5 à 100 parties en poids de poudre de borax hydraté, (E): éventuellement 0,01 à 3 parties en poids d'un composé métallique catalytique de durcissement, ladite dispersion ayant une teneur en extrait sec d'au moins 40 %. L'EMULSION (A): Les a,u-(dihydroxy)polydiorganosiloxane doivent avoir une viscosité d'au moins 100 m Pa S à 25 C, de préférence d'au moins 000 m Pa s. C'est en effet pour des viscosités supérieures à 50 000 m Pa s que l'on obtient un élastomère présentant un ensemble de propriétés mécaniques convenables, en particulier au niveau de la dureté Shore A et de l'allongement. En outre plus la viscosité est élevée et plus les propriétés mécaniques se conservent lors du vieillissement de l'élastomère. Les viscosités préférées pour la présente invention sont comprises entre 50 000 et 1 500 000 m Pa S à 25 C. Les radicaux organiques des a,w-(dihydroxy)polydiorganopoly- siloxanes sont des radicaux hydrocarbonés monovalents contenant jusqu'à 6 atomes de carbone, éventuellement substitué par des groupes cyano ou fluoro Les substituants généralement utilisés du fait de leur disponibilité dans les produits industriels sont les radicaux méthyle, éthyle, propyle, phényle, vinyle et 3,3,3-trifluoropropyle En général au moins 80 % en nombre de ces radicaux sont des radicaux méthyle. Dans le cadre de la présente invention on préfère plus spécialement utiliser les a,û-(dihydroxy)polydiorganosiloxanes préparés par le procédé de polymérisation anionique décrit dans les brevets américains précités: US-A-2891 920 et surtout US-A-3 294 725 (cités comme référence) Le polymère obtenu est stabilisé anioniquement par un agent tensio-actif qui, conformément à l'enseignement de US-A-3 294 725 est de préférence le sel d'un métal alcalin d'un acide hydrocarboné aromatique sulfonique, l'acide libre jouant également le rôle de catalyseur de polymérisation. Le catalyseur et l'agent tensio-actif préférés sont l'acide dodécylbenzènesulfonique et ses sels de métaux alcalins, en particulier son sel de sodium On peut ajouter éventuellement d'autres agents tensioactifs anioniques ou non-ioniques Toutefois cet ajout n'est pas nécessaire car, conformément à l'enseignement de US-A-3 294 725, la quantité d'agent tensio-actif anionique résultant de la neutralisation de l'acide sulfonique est suffisante pour stabiliser l'émulsion de polymère. Cette quantité est généralement inférieure à 3 %, de préférence 1,5 % du poids de l'émulsion. Ce procédé de polymérisation en émulsion est particulièrement intéressant car il permet d'obtenir directement l'émulsion (A) Par ailleurs ce procédé permet de pouvoir obtenir sans difficulté des émulsions (A) de a, w-(dihydroxy)polydiorganosiloxane de très haute viscosité. Pour préparer l'émulsion (A) on peut également partir d'a,w-(dihydroxy) polydiorgosiloxane déjà polymérisé, puis le mettre en émulsion aqueuse en stabilisant les émulsions par un agent tensio-actif anionique et/ou nonionique suivant un procédé bien connu de l'homme de métier et décrit en détail dans la littérature (voir par exemple les brevets FR-A-2 064 563, FR-A-2 094 322, FR-A-2 114 230 et EP-A-169 098). Selon ce procédé, on mélange par simple agitation les polymères 6 - a,o(dihydroxy)polydiorganosiloxane avec l'agent tensio-actif anionique ou non-ionique, ce dernier pouvant être en solution aqueuse, à ajouter ensuite si nécessaire de l'eau et à transformer l'ensemble en une émulsion fine et homogène par passage dans un broyeur classique à colloïdes. Par la suite le broyat obtenu est dilué par une quantité d'eau appropriée et on obtient ainsi une émulsion (A) stabilisée par un agent tensio-actif anionique ou non-ionique stable au stockage. La quantité d'agent tensio-actif anionique et non-ionique utilisable est celle utilisée couramment pour la mise en oeuvre du procédé de mise en émulsion, en particulier ceux décrits dans les brevets précités et dans le brevet US-A-2 891 920. Dans le cadre de la présente invention les agents tensio-actifs anioniques préférés sont le sel d'un métal alcalin d'un acide hydrocarboné aromatique sulfonique et les agents tensio-actifs non- ioniques préférés sont les alkylphénols polyoxyéthylénés Ces agents tensio-actifs non-ioniques sont bien entendu les mêmes que ceux que l'on peut ajouter éventuellement aux émulsions (A) obtenues par polymérisation en émulsion comme indiqué plus haut. L'émulsion (A) préparée par polymérisation en émulsion ou par mise en émulsion du polymère silicone se présente sous la forme d'une émulsion huile dans l'eau et a, de préférence, une teneur en extrait sec supérieure à 45 % en poids. L'AGENT DE RETICULATION (B) Cet agent de réticulation permet, lors de la réticulation de la dispersion aqueuse, de bâtir le réseau élastomère par des réactions de polycondensation entre les groupes réactifs de l'agent de réticulation et les extrémités silanol de l'huile silicone de l'émulsion (A). Comme indiqué ci-dessus dans les documents brevets cités comme références, il existe de nombreux agents de réticulation différents pouvant être utilisés seuls ou en mélange Les quantités d'agents de réticulation à introduire dans la dispersion aqueuse dépendent précisément de la nature de l'agent de réticulation utilisé. Par quantité efficace de (C) on entend une quantité qui permette d'aboutir à un élastomère. 7 - On trouvera ci-dessous, à titre d'exemples, une liste d'agents de réticulation avec les quantités préconisées dans la dispersion finale, ces quantités étant exprimées en parties en poids pour 100 parties d'émulsion (A): 0,1 à 15 parties, de préférence 1 à 10 parties d'un organosiliconate, 1 à 100 parties d'une microémulsion de résine silsesquioxane selon l'enseignement combiné de US-A-3 355 406 et US-A-3 433 780, à 100 parties d'une résine silicone réactive de faible masse moléculaire présentant des groupes alcoxy et acyloxy, à 100 parties d'une résine silicone de haute masse moléculaire insoluble dans le toluène, à 100 parties d'une résine silicone hydroxylée présentant par molécule, au moins 2 motifs différents choisis parmi ceux de formules: R 3 Si O 0,5 (M) , R 2 Si O (D), R Si 01,5 (T) et Si O 2 (Q), R étant principalement un radical alkyle en C 1-C 6, vinyle et trifluoro-3,3,3 propyle et une teneur en poids en groupe hydroxyle comprise entre 0,1 et % Parmi ces résines, introduites de préférence sous la forme d'émulsions aqueuses, on peut citer les résines MQ, MDQ, TD et MTD, 1 à 20 parties d'un silane de formule: Ra Si X 4-a dans laquelle R est un radical organique monovalent, en particulier méthyle ou vinyle, a est 1 ou 0, X est un groupe condensable et/ou hydrolysable choisi surtout parmi les groupes alcoxy, acyloxy, cétiminoxy, alkylamino, amido et alcényloxy. Dans le cas o X est un alcoxy, il est souhaitable d'ajouter comme stabilisant de l'amino-2 méthyl-2 propanol, conformément à l'enseignement de EP-A-259 734. LA CHARGE MINERALE NON SILICEUSE (C 1): Un autre constituant de la dispersion selon l'invention est l'addition de 5 à 200, de préférence de 10 à 150 parties d'une charge minérale non siliceuse. Par charge (C 1) non silicieuse, on exclue donc les charges constituées par les silices de synthèse que sont les silices de combustion et les silices de précipitation. 8 - Les charges (C 1) ont une granulométrie généralement comprise entre 0,001 et 300 pm et une surface BET inférieure à 100 m 2/g. Des exemples de charges (C 1) utilisables seules ou en mélange sont le dioxyde de titane, l'oxyde d'aluminium, les micas non hydratés tels que la muscovite, la séricite et la biotite, le carbonate de calcium, l'oxyde de zinc, le talc, l'oxyde de fer, le sulfate de baryum et la chaux éteinte. La charge (C 1) préférée est le carbonate de calcium dont le diamètre particulaire moyen est inférieur à 0,1 pm, qui permet en outre d'obtenir une dispersion aqueuse finale présentant un caractère "thixotrope" plus ou moins marqué. La poudre de borax hydraté (C 2) Un autre constituant de la dispersion selon l'invention est l'addition de 10 à 100 parties en poids, de préférence de 20 à 80 parties en poids de poudre de borax hydraté qui est utilisé sous forme de poudre dont la granulométrie peut varier, comme pour la charge (C 1), entre 0,001 et 300 pm Par borax hydraté, on entend selon l'invention un borax contenant de l'eau de cristallisation faisant partie de la structure moléculaire (C 2). Comme borax hydraté, il est recommandé d'utiliser le borax décahydraté, dénommé également tétraborate disodique décahydraté, de formule Na 2 B 407, 10 H 20 le borax pentahydraté, dénommé également tétraborate disodique pentahydraté, de formule Na 2 B 407, 5 H 20 le borax tétrahydraté, dénommé également kernite ou rasorite, à savoir le tétraborate disodique tétrahydraté, de formule Na 2 B 407, 4 H 20 Lors de l'action de la flamme sur l'élastomère, ces borax hydratés céramisent les produits de la combustion de l'élastomère. L'élastomère brûlé conserve ainsi une excellente cohésion et se transforme en un matériau rigide conservant des propriétés mécaniques. 9 - Dans le cadre de l'invention, il est recommandé d'utiliser, de préférence, le borax décahydraté. La charge minérale hydratée non siliceuse (C 3). Dans le cadre de l'invention, l'utilisation de la charge (C 3) n'est pas indispensable mais elle est recommandée. Par charge minérale (C 3) non siliceuse, on exclue les charges constituées par les silices de synthèse que sont les silices de combustion et les silices de précipitation. Par charge minérale hydratée (C 3) on entend selon l'invention des charges contenant de l'eau de cristallisation faisant partie de la structure moléculaire de (C 3). La charge (C 3) préférée est l'alumine hydratée symbolisée généralement par les formules A 1203, 3 H 20 ou AI(OH)3. On peut également utiliser: un mica hydraté tel que la vermiculite expansée ou non expansée, du sulfate d'ammonium et d'aluminium, dodécahydraté: NH 4 Al(So 4)2, 12 H 20 du sulfate de chrome pentadécahydraté: Cr 2 ( 504)3, 15 H 20 du sulfate de sodium héptahydraté: Na 2503, 7 H 20 du sulfate de potassium et de chrome décahydraté: KC 2 ( 504)2 12 H 2 du pyrophosphate tétrasodique, décahydraté: Na 4 P 202, 10 H 20 de l'oxyde de calcium héxahydraté: Ca O, 8 H 20 de l'orthophosphate trisodé, décahydraté: Na 3 PO 4, 10 H 20 des zéolites hydratées. On utilise 5 à 200 parties, de préférence 40 à 150 parties de charge (C 3). - La dispersion aqueuse peut éventuellement contenir en outre d'autres additifs connus pour améliorer la résistance à la flamme comme par exemple des fibres céramiques, des fibres aramides ou leurs mélanges conformément à l'enseignement de EP-A-212 827, des billes de verre, des oxydes de terres rares en particulier l'oxyde de cérium Ce O 2, du borate de zinc, du platine. LE COMPOSE METALLIQUE CATALYTIQUE DE DURCISSEMENT (D): Le composé (D), en particulier pour certains agents de réticulation (B) tel que le siliconate, est facultatif, mais dans le cadre de la présente invention, il est recommandé d'utiliser (D). Les composés catalytiques métalliques de durcissement (D) sont essentiellement les sels d'acides carboxyliques et les halogénures de métaux choisis parmi le plomb, le zinc, le zirconium, le titane, le fer, l'étain, le baryum, le calcium et le manganèse. Le constituant (D) est de préférence un composé catalytique à l'étain, généralement un sel d'organoétain, introduit de préférence sous forme d'une émulsion aqueuse Les sels d'organoétain utilisables sont décrits, en particulier dans l'ouvrage de NOLL, Chemistry and Technology of Silicones Academic Press ( 1968), page 337. On peut également utiliser le produit de réaction d'un silicate d'alkyle ou d'un alkyltrialcoxysilane sur le diacétate de dibutylétain comme décrit dans le brevet belge BE-A-842 305. Les sels d'étain préférés sont les bischelates d'étain (EP-A-147 323 et EP-A-235 049), les dicarboxylates de diorganoétain et en particulier les diversatates de dibutyl ou de dioctylétain (brevet britannique GB-A-1 289 900), le diacétate de dibutyl ou de dioctylétain, le dilaurate de dibutyl ou dioctylétain On utilise de 0,01 à 3, de préférence de 0,05 à 2 parties de sel d'organoétain pour 100 parties de (A). Les dispersions aqueuses selon l'invention peuvent comporter en outre des additifs usuels tels que notamment des antifongiques, des antimousses, des antigels tels que l'éthylène glycol et le propylène il - glycol, et des agents thixotropants tels que la carboxyméthylcellulose, la gomme xanthane et l'alcool polyvinylique. Pour préparer les dispersions aqueuses selon l'invention, il est recommandé d'ajouter sous agitation à température ambiante à l'émulsion (A), en premier lieu éventuellement le catalyseur métallique de durcissement (D), la charge minérale non siliceuse (C 1), éventuellement la charge (C 3), l'agent de réticulation (B) et la charge (C 2). Le p H de la dispersion aqueuse peut être acide, neutre ou basique Il est toutefois recommandé de règler le p H de la dispersion à une valeur comprise entre 8 et 13 au moyen d'une base minérale ou organique forte (triéthanolamine, soude, potasse). L'émulsion finale obtenue est homogénéisée puis dégazée et est ensuite conditionnée en emballage étanche à l'oxygène de l'air et à la vapeur d'eau. Les constituants (A), (B), (C), et (D), (C 1), (C 2), (C 3) sont mélangés en des quantités telles que la dispersion finale présente une teneur en extrait sec supérieure à 40 %, de préférence supérieure à 60 %, mais généralement inférieure à 90 %. Les dispersions selon l'invention peuvent être utilisées comme peinture réticulable en couche mince Elles présentent alors, de préférence, un extrait sec compris entre 40 et 70 %. Pour déterminer la teneur en extrait sec on place 2 g de dispersion dans une coupelle de pesage en aluminium et on la chauffe une heure à 150 OC dans un four à circulation d'air Après refroidissement on pèse à nouveau la coupelle et on détermine le pourcentage de matière restante sur les 2 g initiaux qui représente la teneur en extrait sec. Selon une variante préférée, la dispersion selon l'invention après sa préparation subit une étape de maturation, à température ambiante, de quelques heures à quelques jours. Cette étape de maturation consiste simplement à laisser reposer la dispersion à l'abri de l'oxygène de l'air avant son utilisation. Les dispersions selon l'invention peuvent être utilisées pour la réalisation de joints élastomères silicone, en particulier pour le 12 bâtiment et comme revêtements hydrofuges et ignifuges de surfaces de bâtiment en contact avec les intempéries, à la dose par exemple de 20 à g de dispersion par m 2 de surface à revêtir. Les dispersions aqueuses selon l'invention peuvent être extrudées en un gel coulant ou non coulant. Les dispersions aqueuses non-coulantes sont particulièrement utiles quand elles sont utilisées pour réaliser des joints anti-feu dans l'industrie du bâtiment, de la construction navale, etc Ces compositions non- coulantes sont cependant suffisamment fluides pour pénétrer à l'intérieur des cavités à colmater, mais elles sont suffisamment visqueuses pour ne pas fluer d'au plus quelques millimètres sur une surface verticale. Les dispersions coulantes sont plus particulièrement utilisables comme peintures anti-feu, en particulier sur des vitres. L'homme du métier sait réaliser des dispersions coulantes ou non coulantes. Les dispersions non coulantes présentent un extrait sec élevé (supérieur par exemple à 65 %) et une teneur élevée en charge (C 1), constitué par du carbonate de calcium de diamètre particulaire moyen inférieur à 0,1 lim. Les dispersions coulantes présentent un extrait sec compris par exemple entre 40 et 65 %. Les dispersions aqueuses selon l'invention peuvent être conditionnées sous forme d'aréosols conformément à l'enseignement de EP-A-212 827 cité comme référence Les élastomères issus de ces aérosols réticulent sous la forme d'une mousse présentant des propriétés de résistance à la flamme analogue. Dans tout ce qui suit ou ce qui précède, sauf mentions contraires, les pourcentages et parties sont en poids. Les exemples suivants illustrent l'invention sans en limiter la portée. 13 - EXEMPLE 1: On prépare une émulsion (A) en introduisant 1 000 g d'une huile a,u(dihydroxy)polydiméthylsiloxane de viscosité 100 m Pa S à 25 C en présence de 30 g d'acide dodécylbenzène sulfonique et 50 g de Cémulsol ON 10/20 qui est un tensio-actif non ionique à savoir un composé polyoxyalkyléné à 10 motifs d'oxyde d'éthylène et 20 motifs d'oxyde de propyléne. On arrête la polymérisation en émulsion par neutralisation du catalyseur au moyen de 14,5 g de triéthanolamine, quand la viscosité de l'huile atteint 300 000 m Pa S à 25 C. L'émulsion (A) obtenue présente un extrait sec de 61 %, un p H de 7. Dans un malaxeur à bras MEILI de 5 litres, on ajoute les différents constituants dans l'ordre indiqué ci-après, et en respectant à chaque fois une durée d'incorporation d'environ 10 minutes: 186 parties d'émulsion (A), 2,2 parties de solution aqueuse de KOH à 50 % en poids,* 2,6 parties d'émulsion aqueuse à 40 % en poids de dilaurate de dioctylétain, 70 parties de Ca C 03 de précipitation de granulométrie inférieure à 0,1 pm commercialisé sous la dénomination WINNOFIL SP par la Société ICI, parties d'alumine hydratée SH 100 commercialisée par la Société LAMBERT RIVIERE, 7 parties de résine silicone constituée de 70 % en poids de motifs CH 3 So O 1,5 et 30 % en poids de motifs (CH 3)2 Si O de viscosité 5 400 m Pa S à 25 C à 2,2 % d'OH, parties de borax décahydraté commercialisé par la Société PROLABO. Après l'addition de borax on homogénéise pendant environ minutes sous une pression réduite de 2,5 K Pa. La dispersion finale a une teneur en extrait sec de 85 % et un p H de 9. 14 - Cette dispersion est divisée en plusieurs lots qui sont stockés en emballages étanches (cartouches en matière plastique) Ces cartouches sont stockées avant emploi pendant des durées (t en jours) et à des températures e en 'C), distinctes. EXEMPLE COMPARATIF 2 On répète exactement le mode opératoire de l'exemple 1 sauf que l'on remplace les 50 g de borax tétrahydraté par 50 g de Mica MAS 10 ' commercialisé par la Société ADRISS. Les propriétés mécaniques obtenues sont rassemblées dans le tableau 1 ci-après. On étend à la râcle la dispersion suivant une pellicule (film) de 2 mm d'épaisseur qu'on laisse sécher pendant 10 jours à température ambiante ( 20 'C). Sur une premier lot de pellicules séchées, on mesure les propriétés mécaniques moyennes suivantes: la dureté Shore A (DSA) selon la norme ASTM-D-2240, la résistance à la rupture (R/R) selon la norme AFNOR-T-46 002 correspondant à la norme ASTMD 412, EN M Pa, l'allongement à la rupture (A/R) en % selon la norme AFNOR-T 46 002, Les propriétés mécaniques obtenues sont rassemblées dans le tableau 1 ci-après. Pour apprécier l'adhérence, on dépose sur un support en verre ou en béton, un cordon de dispersion aqueuse de 4 mm d'épaisseur Après 12 jours on apprécie l'adhérence de l'élastomère formé en tirant manuellement sur le cordon. Les adhésions ont été qualifiées de trois manières bonne adhérence lorsque le cordon ne peut être décollé de son support (notée ++), adhérence moyenne lorsque le cordon est décollé difficilement et par petites surfaces (notée +), absence d'adhérence lorsque le cordon se décolle facilement (notée 0). - Les appréciations de l'adhésion sont rassemblées dans le tableau 1 ci-après. EXEMPLE 3: Cet exemple illustre la résistance à la flamme de l'élastomère issu de la dispersion décrite à l'exemple 1. 3.a) on place verticalement des pellicules de films d'élastomères de 2 mm d'épaisseur préparés pour apprécier les propriétés mécaniques dans la flamme horizontale d'un bec Bunsen pendant 10 minutes, l'extrémité du cônebleu de la flamme affleurant toujours la même partie de la surface de l'élastomère. La température de la flamme est d'environ 960 OC. Lorsque les films sont retirés de la flamme, on constate qu'ils sont parfaitement auto-extinguibles, et la partie de la surface de l'élastomère exposée au feu conserve une bonne cohésion On observe une céramisation de la surface en contact direct avec la flamme. 3.b) on répète exactement l'exemple 3 a ci-dessus sauf que l'épaisseur de la pellicule est de 8 mm, on enregistre à l'aide de 3 thermocouples la température OE de la face exposée à la flamme, la température e N de la face non exposée à la flamme, la température OC au coeur de la pellicule, le temps t en minutes d'exposition à la flamme est de minutes Les résultats obtenus sont rassemblés dans le tableau 2 ci-après. 3.c) on répète exactement le mode opératoire de l'exemple 3 b) sauf que le bec Bunsen est remplacé par un chalumeau oxygène/acétylène dont la température est de 2 400 OC La pellicule résiste environ minutes avant d'être percée malgré l'effet simultané de la combustion retardée et du souffle du chalumeau. On observe une céramisation de la surface en contact direct avec la flamme. 16 - TABLEAU 1 (jours) e ( 0,C) DSA R/R A/R ADHERENCE verre béton acier acier inox 1 25 48 0,38 62 + ++ + + Exemple 1 14 50 61 1 25 50 0,71 61 ++ ++ + + Exemple 2 7 50 56 0,87 42 14 50 60 TABLEAU 2 t O 1 2 3 4 5 8 10 15 20 e E 20 958 954 962 959 963 955 960 964 960 ON 20 42 55 82 98 106 182 198 223 243 e C 20 55 77 103 142 177 247 261 304 341 17 - REVENDICATIONS 1 Dispersion aqueuse à base de silicone, réticulant en un élastomère résistant à la flamme, par élimination de l'eau dans les conditions ambiantes, caractérisée en ce qu'elle comporte: (A): 100 parties en poids d'une émulsion, du type huile-dans-l'eau d'un a,c-(dihydroxy) polydiorganosiloxane, stabilisée par au moins un agent tensio-actif choisi parmi les agents tensio-actifs anioniques et non-ioniques et leurs mélanges, (B): une quantité efficace d'au moins un agent de réticulation, (C 1): 5 à 100 parties en poids, de préférence 20 à 80, d'une charge minérale non siliceuse, (C 2): 10 à 100 parties en poids de poudre de borax hydraté, (D): éventuellement 0,01 à 3 parties en poids d'un composé métallique catalytique de durcissement, ladite dispersion ayant une teneur en extrait sec d'au moins 40 %. 2 Dispersion selon la revendication 1, caractérisée en ce qu'elle comporte en outre: (C 3): 5 à 200 parties d'une charge minérale hydratée non siliceuse. 3 Dispersion aqueuse selon la revendication 2, caractérisée en ce que la quantité de (C 2) représente de 10 à 50 % en poids de la quantité totale de (C 2) et (C 3). 4 Dispersion selon l'une quelconque des revendications précédentes, caractérisée en ce que le borax hydraté (C 2) est choisi parmi le borax décahydraté, le borax pentahydraté et le borax tétrahydraté. 5 Dispersion aqueuse selon l'une quelconque des revendications 2 à 4, caractérisée en ce que (C 3) est l'alumine hydratée. 18 - 6 Dispersion aqueuse selon l'une quelconque des revendications précédentes, caractérisée en ce que (C 1) est du carbonate de calcium dont le diamètre particulaire moyen est inférieur à 0,1 m 7 Dispersion aqueuse selon l'une quelconque des revendications précédentes, caractérisée en ce que l'agent de réticulation (B) est choisi parmi: un organosiliconate, une résine silsesquioxane, une résine silicone réactive de faible masse moléculaire présentant des groupes alcoxy et acyloxy, une résine silicone de haute masse moléculaire insoluble dans le toluène, une résine silicone hydroxylée présentant par molécule, au moins 2 motifs différents choisis parmi ceux de formules: R 3 Si O 0,5 (M), R 2 Si O (D), R Si 01,5 (T) et Si O 2 (Q), R étant principalement un radical alkyle en C 1-C 6, vinyle et trifluoro-3,3,3 propyle et une teneur en poids en groupe hydroxyle compris entre 0,1 et 10 %, un silane de formule: Ra Si X 4-a dans laquelle R est un radical organique monovalent, en particulier méthyle ou vinyle, a est 1 ou 0, X est un groupe condensable et/ou hydrolysable choisi surtout parmi les groupes alcoxy, acyloxy, cétiminoxy, alkylamino, amido et alcényloxy, et leurs divers mélanges possibles. 8 Dispersion aqueuse selon l'une quelconque des revendications précédentes, caractérisée en ce que le composé métallique (D) est un sel d'organoétain se trouvant sous forme d'une émulsion aqueuse. 9 Procédé de préparation d'une dispersion aqueuse telle que définie dans les revendications 1 à 8, caractérisé en ce qu'on introduit, dans l'ordre sous agitation à température ambiante, l'émulsion (A), éventuellement le catalyseur (D), la charge (C 1), éventuellement la charge (C 3), l'agent de réticulation (B) et la charge (C 2).